(57)【要約】【課題】簡便な方法で生地に多様な凹凸模様を形成することができる加工布の製造方法の提供。【解決手段】生地を準備し、前記生地のうち少なくとも一部分に、発泡剤を含む第１糊剤を印捺し、印捺済みの生地を加熱した金属板でプレスして、前記発泡剤を発泡させる工程を含むことを特徴とする加工布の製造方法。加工布の製造方法は、前記生地に、着色剤を含む第２糊剤を印捺する工程、を更に含んでもよい。また、加工布の製造方法は、前記生地に昇華転写を行う工程を更に含んでもよい。【選択図】図１
2020139247.tif 000002
【特許請求の範囲】
【請求項１】
生地を準備し、
前記生地のうち少なくとも一部分に、発泡剤を含む第１糊剤を印捺し、
印捺済みの生地を加熱した金属板でプレスして、前記発泡剤を発泡させる
工程を含むことを特徴とする加工布の製造方法。
【請求項２】
前記生地に、着色剤を含む第２糊剤を印捺する工程
を更に含むことを特徴とする請求項１に記載の加工布の製造方法。
【請求項３】
第１糊剤が印捺される領域以外の領域に、前記第２糊剤を印捺すること、
を特徴とする請求項２に記載の加工布の製造方法。
【請求項４】
前記第１糊剤の印捺に先立ち、前記第１糊剤が印捺される領域に、前記第２糊剤を印捺すること、
を特徴とする請求項２又は３に記載の加工布の製造方法。
【請求項５】
前記生地に昇華転写を行う工程
を更に含むことを特徴とする請求項１〜４のいずれかに記載の加工布の製造方法。
【請求項６】
プレス済みの生地を洗浄する工程を更に含み、
洗浄済みの生地を、昇華性インクがプリントされた転写紙とともに、前記金属板で再度プレスすること、
を特徴とする請求項５に記載の加工布の製造方法。
【請求項７】
前記印捺済みの生地を、昇華性インクが印刷された転写紙とともに、前記金属板でプレスすること、
を特徴とする請求項５に記載の加工布の製造方法。
【発明の詳細な説明】
【技術分野】
【０００１】
本発明は、衣類などの加工布の製造方法に関し、特にひだ部あるいはプリーツを含む加工布の製造方法に関する。
【背景技術】
【０００２】
例えば、（１）シュリンクフィルムに発泡材インクと固定インクとを印刷する工程；（２）原料布の裏側に、発泡材インクが接触するようにしながら、原料布とシュリンクフィルムとを合わせて、これら両原料布及びシュリンクフィルムを加熱する工程；（３）熱プレス板の圧力を調整しながら、シュリンクフィルムの収縮と、発泡材インクの発泡とを行い、原料布にシボプリーツ部と細プリーツ部とをプリーツ加工してプリーツ加工布とする工程；（４）プリーツ加工布から、シュリンクフィルム及び発泡した発泡材インクを除去する工程を含むプリーツ加工布の製造方法が知られている（例えば特許文献１）。
【先行技術文献】
【特許文献】
【０００３】
【特許文献１】特開２００６−７０３６５号公報
【発明の概要】
【発明が解決しようとする課題】
【０００４】
しかしながら、上述したプリーツ加工布の製造方法では、シュリンクフィルムを使用しているためプリーツの表現に制限があり、また布からシュリンクフィルムを確実に除去することは手間である。このように従来のプリーツ加工布の製造方法には未だ課題がある。
【０００５】
そこで、本発明の目的は、簡便な方法で生地に多様な凹凸模様を形成することができる加工布の製造方法を提供することにある。
【課題を解決するための手段】
【０００６】
上述した課題を解決すべく、本発明は、生地を準備し、前記生地のうち少なくとも一部分に、発泡剤を含む第１糊剤を印捺し、印捺済みの生地を加熱した金属板でプレスして、前記発泡剤を発泡させる工程を含むことを特徴とする加工布の製造方法を提供する。ここで、加工布は衣類を含むものとし、また、準備される生地は、先染めされていても、されていなくてもよい。
【０００７】
上記の構成を有する本発明の加工布の製造方法は、前記生地に、着色剤を含む第２糊剤を印捺する工程、を更に含むことが好ましい。この場合、第１糊剤が印捺される領域以外の領域に、前記第２糊剤を印捺してもよいし、あるいは、前記第１糊剤の印捺に先立ち、前記第１糊剤が印捺される領域に、前記第２糊剤を印捺してもよい。
【０００８】
また、上記の構成を有する本発明の加工布の製造方法は、前記生地に昇華転写を行う工程を更に含むことが好ましい。この場合、プレス済みの生地を洗浄する工程を更に含み、洗浄済みの生地を、昇華性インクが印刷された転写紙とともに、前記金属板で再度プレスしてもよい。あるいは、前記印捺済みの生地を、昇華性インクが印刷された転写紙とともに、前記金属板でプレスしてもよい。
【発明の効果】
【０００９】
本発明によれば、簡便な方法で生地の特定の部位を確実にかつ十分に発泡させることができる。したがって、加工布に多様な凹凸模様を形成すること、つまり多様な表現のプリーツ加工が可能となる。
【図面の簡単な説明】
【００１０】
【図１】本発明の実施形態に係る加工布の製造工程を示すフローチャートである。
【図２】捺染済みの生地の一例を示す概略図である。
【図３】裁断済みの生地の一例を示す概略図である。
【図４】プレス済みの生地の一例を示す概略図である。
【図５】洗浄済みの生地の一例を示す概略図である。
【図６】糊剤の印捺の様子を例示的に示す概略図である。
【図７】プレスの様子を例示的に示す概略図である。
【図８】本実施形態の変形例１に係る加工布の製造工程の概略図である。
【図９】本実施形態の変形例２に係る加工布の製造工程の概略図である。
【図１０】本実施形態の変形例３に係る加工布の製造工程の概略図である。
【図１１】本実施形態の変形例４に係る加工布の製造工程の概略図である。
【発明を実施するための形態】
【００１１】
以下、本発明の代表的な実施形態に係る加工布の製造工程について、図面を参照しながら詳細に説明する。なお、図面は、本発明を概念的に説明するためのものであるから、理解容易のために、必要に応じて寸法、比又は数を誇張又は簡略化して表している場合もあり、本発明はこれに限定されるものではない。
【００１２】
１．代表的な実施形態
本実施形態に係る加工布の製造方法は、次の工程を含む。
（１）生地を準備する工程
（２）生地に、発泡剤を含む糊剤を印捺する工程
（３）印捺済みの生地を加熱した金属板でプレスして、発泡剤を発泡させる工程
（４）生地を洗浄する工程
以下、図１〜図７を参照して、上記の各工程を説明することとする。ここでは加工布の一例としてシャツを挙げて上記各工程を説明するが、ここで述べる製造方法により例えばズボンのような他種類の加工布を製造することも可能である。
【００１３】
（１）生地の準備
まず生地１を準備する（図１のステップＳ１）。
生地１の材料としては、天然繊維及び人工繊維を使用することができるが、例えばポリエステルからなる生地や、ポリエステルを主材としウール、レーヨンを混紡した生地を好適に使用することができる。また、生地として、例えば織物を好適に使用することができるが、これに限られない。更に、生地として、先染めの生地を用いてもよいし、後染めの生地を用いてもよい。
【００１４】
（２）糊剤の印捺
次いで、生地１のうち少なくとも一部分に、発泡剤を含む糊剤（第１糊剤）を印捺する（ステップＳ２）。
発泡剤は、例えば発泡性のウレタン樹脂を主剤としたものであり、熱すると所定の発泡率で発泡する。糊剤に使用する糊料としては、天然糊料（でんぷん類、ゴム類、海藻類）、合成糊料（ポリビニールアルコール）、エマルジョン糊（Ｏ／Ｗ型、Ｗ／Ｏ型）又はこれらのブレンドを適宜使用することができる。なお、糊剤は着色剤を含んでいてもよく、着色剤としては例えば顔料を使用することができる。
【００１５】
糊剤の印捺は、例えば図６に示すようなハンドスクリーンプリントにより行うことができる。この場合、作業者は、スキージ（へら）を用いて、生地１上にスクリーン５から糊剤を押し出し、生地１上に糊剤層３を形成する。
【００１６】
糊剤層については、例えば図６のように、生地１の一部分の領域に糊剤層３が形成されてもよいし、例えば図２のように、生地１の全面に渡って糊剤層３１が形成されてもよい。なお、糊剤の印捺は、手捺染のほか、各種の捺染機で行われてもよい。
【００１７】
ここで、糊剤付きの生地１は、発泡に適した湿り気を含むように、適宜乾燥される。つまり、生地１の湿り気が大きいと発泡剤が発泡しすぎるため、例えば電気式水分計の電極プローブを生地１の印捺面（又は反対側の面）に接触させた状態で、計測結果が生地１全体として１５質量％以下の湿り気となる程度に生地１が乾燥していることが好ましい。より好ましい発泡性能を得るために、生地１の湿り気は５〜１５質量％であることが更に好ましい。なお、電気式水分計の一例として株式会社サンコウ電子研究所製の電気式水分計ＭＲ−２００ＩＩが挙げられる。
【００１８】
糊剤の印捺が済むと、例えば図３（ａ）及び（ｂ）のように、生地１を所定の型にしたがって裁断し（ステップＳ３）、裁断済みの生地１同士を縫製する（ステップＳ４）。
【００１９】
（３）加熱による発泡
次いで、印捺済みの生地（縫製済みの生地）１を加熱した金属板でプレスし、発泡剤を発泡させる（ステップＳ５）。例えば、図７（ａ）のように、プレス機７の金属コテ７１と台７３の間に生地１をセットし、図７（ｂ）のように、加熱した金属コテ７１を台７３に押圧する。これにより、糊剤層３１に含まれる発泡剤が発泡する。なお、熱による生地１の損傷を防止するべく、生地１と金属コテ７１との間に離型紙９を介在させてもよい。
【００２０】
加熱による発泡剤の発泡の結果、生地１は、それまでの平坦な形状（例えば図３（ａ）及び（ｂ）参照）から、ひだ部（プリーツ）３３を含む凹凸形状（例えば図４（ａ）及び（ｂ）参照）に変形する。その結果、生地１は全体として収縮する。
【００２１】
ここで、プレスの条件は、確実な発泡及び生地の損傷防止の観点から、次のように設定することが好ましい。
加圧力：          １〜  １０ｋｇ／１０ｃｍ２、
加圧時間：      １０〜１２０秒、
金属板の温度：１９０〜２２０℃
更に言えば、次の設定がより好ましい。
加圧力：          ２〜    ６ｋｇ／１０ｃｍ２
加圧時間：      ２０〜  ４０秒
金属板の温度：２１０〜２２０℃
【００２２】
この工程のための加工機材として平型の熱転写機を好適に使用することができ、一例として株式会社ハシマ製の平型昇華転写プレスＨＳＰ−２２１０を挙げることができる。
【００２３】
（４）洗浄
次いで、生地１を洗浄し、糊剤を洗い流す（ステップＳ６）。例えば、生地１を水洗いし、すすぎ、脱水した後、生地の形を整えたうえで乾燥させればよい。これにより、例えば図５（ａ）及び（ｂ）のように、ひだ部３３を保持した生地１（加工布）を得ることができる。なお、加工布が例えば椅子や照明器具のかさのような一定の強度を必要とする構造体を構成する場合、強度確保のため、発泡済みの発泡剤を生地に付着させたままにしてもよく、したがって洗浄工程は省略されてもよい。
【００２４】
本実施形態に係る加工布の製造方法によれば、簡便な方法で、生地１の特定の部位を確実にかつ十分に発泡させることができる。したがって、加工布に多様な凹凸模様を形成することが可能となる。
【００２５】
２．変形例１
図８を参照して、本実施形態の変形例１に係る加工布の製造方法を説明する。
変形例１と後述する変形例２とでは、発泡剤を含む糊剤（第１糊剤）の印捺の際に、着色剤を含む糊剤（第２糊剤）をも生地に印捺することとする。変形例１では、発泡剤を含む糊剤の印捺後に、着色剤を含む糊剤を生地に印捺することとしている。もっとも、これら糊剤の印捺領域同士が重なり合わない限り、印捺の順序は問わない。
【００２６】
具体的に説明すると、生地１を準備した後、図８（ａ）に示すように、発泡剤を含む糊剤を生地１に印捺して、生地１上に糊剤層３１を形成する。
【００２７】
次いで、図８（ｂ）に示すように、着色剤を含む糊剤を、糊剤層３１の形成領域以外の領域３５Ａ（図８（ａ）参照）に印捺して、生地１上に糊剤層３５を形成する。糊剤層３５は糊剤層３１上に重なってもよいが、糊剤層３５と糊剤層３１とが重なる領域では十分な発色性が確保できず、また、染色ムラや汚れの原因になる可能性があることに留意すべきである。また、発泡剤を含む糊剤及び着色剤を含む糊剤の両方を印捺済みの生地１は、上述した測定方法の下で、生地１全体として１５質量％以下の湿り気となるように、適宜乾燥される。
【００２８】
ここで、着色剤としては顔料及び染料のいずれでもよいが、ここでは顔料を用いることとする。顔料の一例を挙げると、例えば酸化チタン（白）、カーボンブラック（黒）、他の色では有機系顔料（例えばアゾ顔料）があり、加工布のデザインに応じて複数種類の顔料が使用されてもよい。
【００２９】
糊剤には、着色剤としての顔料を生地１に固着させるためのバインダーが含まれており、例えば自己架橋型アクリル系樹脂、ウレタン系樹脂、ラテックス系樹脂が挙げられる。
【００３０】
糊剤は更に糊料を含んでいる。糊料としては、上述したように、天然糊料（でんぷん類、ゴム類、海藻類）、合成糊料（ポリビニールアルコールなど）、エマルジョン糊（Ｏ／Ｗ型、Ｗ／Ｏ型）又はこれらのブレンドが適宜用いられる。
【００３１】
そして、印捺済みの生地１を縫製し、縫製された生地１を加熱した金属板でプレスすると、発泡剤が発泡するとともに着色剤が生地１へ固着する。その結果、図８（ｃ）に示すように、生地１にひだ部３３及び模様３７が、互いに重なり合わない位置に形成される。なお、プレスの条件は、本実施形態において述べた条件を適用可能である。
【００３２】
次いで、生地１を洗浄すると、図８（ｄ）に示すように、生地１から糊剤が除去され、ひだ部３３及び模様３７が残る。
【００３３】
変形例１では、発泡剤を含む糊剤が印捺される領域３１以外の領域３５Ａに、つまり発泡剤を含む糊剤の印捺領域３１に重ならないように、着色剤を含む糊剤を印捺する。これにより、十分な発泡性能及び発色性能を確保しながら、発泡によるひだ部３３の形成と模様３７の形成とを同時に行うことができる。
【００３４】
３．変形例２
図９を参照して、本実施形態の変形例２に係る加工布の製造方法を説明する。
変形例２では、着色剤を含む糊剤の印捺を、発泡剤を含む糊剤の印捺に先立って行うこととし、発泡剤を含む糊剤が印捺される領域に全部又は一部分が重なるように、着色剤を含む糊剤を印捺する。
【００３５】
具体的には、生地１を準備した後、図９（ａ）に示すように、着色剤を含む糊剤を生地１に印捺して、生地１上に糊剤層３５を形成する。このとき、糊剤層３５の全部又は一部分が、発泡剤を含む糊剤の印捺予定領域３１Ａと重なるように、着色剤を含む糊剤を印捺する。ここで着色剤としては変形例１と同じものを使用することができる。
【００３６】
次いで、図９（ｂ）に示すように、発泡剤を含む糊剤を生地１に印捺し、糊剤層３１を形成する。ここでも、過剰な発泡を抑制するため、全ての糊剤の印捺後における生地１の湿り気が生地１全体で１５質量％以下になるように、生地１が乾燥される。生地１の湿り気の計測手法は、本実施形態及び変形例１において述べたとおりである。
【００３７】
そして、印捺済みの生地１を加熱した金属板でプレスすると、発泡剤が発泡するとともに着色剤が生地１へ固着する。このとき、糊剤層３１，３５の重なりを考慮すると、着色及び発泡を確実に行うために、プレス機７の加圧力を、本実施形態における加圧力の範囲でも高め（例えば５〜６ｋｇ／１０ｃｍ２）に設定することが好ましい。
【００３８】
プレスの結果、図９（ｃ）に示すように、生地１にひだ部３３が形成されるとともに、ひだ部３３の全部又は一部に模様３７が形成される。そして、生地１を洗浄すると、図９（ｄ）に示すように、生地１から糊剤が除去されて、模様３７が露出する。
【００３９】
変形例２に係る加工布の製造方法によれば、ひだ部３３にも、鮮やかな模様を確実に形成することができる。この点、変形例２により得られる生地では、発泡剤及び着色剤の両方を含む糊剤を生地に印捺する場合に比べて、発色性が格段に優れている。
【００４０】
４．変形例３
図１０を参照して、本実施形態の変形例３に係る加工布の製造方法を説明する。
変形例３と後述する変形例４とは、昇華転写による染色工程を含むものである。特に変形例３では、発泡によるひだ部の形成と同時に、ひだ部以外の領域を昇華転写により染色することとする。
【００４１】
具体的には、生地１を準備した後、図１０（ａ）に示すように、発泡剤を含む糊剤を生地１に印捺して、生地１上に糊剤層３１を形成する。ここで、糊剤層３１に含まれる水分の割合については、本実施形態において述べた水分量の範囲における少なめ（例えば５〜８％）であることが好ましい。これは、加熱による昇華性インクの蒸発に伴って発泡剤に過剰な水分が供給されて過剰な発泡を誘発することを抑制するためである。
【００４２】
併せて、転写紙４１を準備し、この転写紙４１に昇華性インクをプリントしてインク層４３を形成する。ここでは、図１０（ｂ）のように、インク層４３が生地１の全面をほぼ覆うようにプリントされているが、インク層４３は、生地１上の糊剤層３１と重ならないように配置されてもよい。
【００４３】
そして、生地１を転写紙４１とともに熱転写機７（金属コテ７１と台７３）でプレスする。すると、図１０（ｃ）のように、発泡剤の発泡によりひだ部３３が形成されるとともに、生地１上のひだ部３３以外の領域には、昇華性インクの蒸発により生地１が染色されて模様４５が形成される。このとき、発泡及び染色を確実に行うべく、熱転写機の加圧力を、本実施形態における加圧力の範囲でも高め（例えば５〜６ｋｇ／１０ｃｍ２）に、加圧時間を長め（例えば３０〜４０秒）に設定することが好ましい。
【００４４】
次いで、生地１を洗浄すると、図１０（ｄ）に示すように、生地１から糊剤層３１が除去され、生地１にひだ部３３及び模様４５が残る。
【００４５】
変形例３では、発泡剤入り糊剤を印捺した生地１を、昇華性インクをプリントした転写紙４１とともにプレスすることとしている。これにより、発泡によるひだ部３３の形成と、ひだ部３３以外の領域における染色による模様４５の形成とを同時に行うことができる。また、十分な発泡性能及び発色性能を確保することができる。
【００４６】
５．変形例４
図１１を参照して、本実施形態の変形例４に係る加工布の製造方法を説明する。
変形例４では、本実施形態で述べた各工程に加え、更に昇華転写による染色工程を含むこととする。
【００４７】
具体的には、生地１を準備した後、図１１（ａ）に示すように、発泡剤を含む糊剤を生地１に印捺して、生地１上に糊剤層３１を形成する。そして、生地１を加熱した金属板でプレスすると、発泡剤が発泡し、図１１（ｂ）に示すように、生地１にひだ部３３が形成される。次いで、生地１を洗浄すると、図１１（ｃ）に示すように、生地１から糊剤が除去され、ひだ部３３が残る。
【００４８】
併せて、転写紙４１を準備し、この転写紙４１に昇華性インクをプリントして転写紙４１上にインク層４３を形成しておく。インク層４３は生地１の全面をほぼ覆うように形成してよい。
【００４９】
そして、図１１（ｄ）に示すように、生地１を転写紙４１とともに熱転写機７（金属コテ７１と台７３）でプレスする。すると、例えば図１１（ｅ）のように、ひだ部３３は、金属コテ７１の押圧により平らに変形するとともに、ひだ部３３には、昇華性インクの蒸発により模様４５が転写される。このとき、昇華転写の確実性の観点から、熱転写機の加圧力を１〜１０ｋｇ／１０ｃｍ２に、加圧時間を３０〜１２０秒に、金属板の加熱温度を１９０〜２２０℃に、設定することが好ましい。更には、十分な転写性能の観点から、加圧力を５〜６ｋｇ／１０ｃｍ２に、加圧時間を５０〜７０秒に、金属板の加熱温度を２１０〜２２０℃に、設定することが好ましい。
【００５０】
変形例４に係る加工布の製造方法によれば、ひだ部３３に特徴的な平らな形状を付与することができるとともに、ひだ部３３を含む生地１に鮮やかな模様４５を付与することができる。これにより、生地に多様な凹凸模様を形成すること、つまり多様な表現のプリーツ加工が可能となる。
【００５１】
上述した変形例１〜４に係る加工布の製造方法は、適宜組み合わせることができる。例えば、変形例１，２の組合せ、変形例２，３の組合せ、変形例３，４の組合せ、変形例１，４の組合せが可能である。
【００５２】
以上、本発明の代表的な実施形態について説明したが、本発明はこれらのみに限定されるものではなく、種々の設計変更が可能であり、かかる設計変更した態様も全て本発明の技術的範囲に含まれる。
【００５３】
例えば、加工布として、ネクタイなどの他の衣類、バッグ、カーテン、椅子、照明器具のかさなどを製作することができる。
【符号の説明】
【００５４】
１・・・生地、
３・・・糊剤層、
５・・・スクリーン、
７・・・プレス機（熱転写機）、
３１・・・発泡剤を含む糊剤層、
３３・・・ひだ部、
３５・・・着色剤を含む糊剤層、
３７・・・模様、
４１・・・転写紙、
４３・・・インク層。
４５・・・模様。
【図１】
2020139247.tif 000003
【図２】
2020139247.tif 000004
【図３】
2020139247.tif 000005
【図４】
2020139247.tif 000006
【図５】
2020139247.tif 000007
【図６】
2020139247.tif 000008
【図７】
2020139247.tif 000009
【図８】
2020139247.tif 000010
【図９】
2020139247.tif 000011
【図１０】
2020139247.tif 000012
【図１１】
2020139247.tif 000013
【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
生地を準備し、
前記生地のうち少なくとも一部分に、発泡剤を含む第１糊剤を印捺し、
印捺済みの生地を加熱した金属板でプレスして、前記発泡剤を発泡させるとともに前記生地に昇華転写を行い、
プレス済みの生地を洗浄し、
洗浄済みの生地を、昇華性インクがプリントされた転写紙とともに、前記金属板で再度プレスする工程を含むこと、
を特徴とする加工布の製造方法。
【請求項２】
前記生地に、着色剤を含む第２糊剤を印捺する工程
を更に含むことを特徴とする請求項１に記載の加工布の製造方法。
【請求項３】
第１糊剤が印捺される領域以外の領域に、前記第２糊剤を印捺すること、
を特徴とする請求項２に記載の加工布の製造方法。
【請求項４】
前記第１糊剤の印捺に先立ち、前記第１糊剤が印捺される領域に、前記第２糊剤を印捺すること、
を特徴とする請求項２又は３に記載の加工布の製造方法。
【請求項５】
前記印捺済みの生地を、昇華性インクが印刷された転写紙とともに、前記金属板でプレスすること、
を特徴とする請求項１に記載の加工布の製造方法。